(57)【特許請求の範囲】
【請求項１】
対向する少なくとも二枚のガラス板がスペーサを介して隔置されるとともに、二枚のガラス板と対向するスペーサの各側面が一次シール材によって二枚のガラス板にそれぞれ接着されて二枚のガラス板間に中空層が形成され、一次シール材の外側が二次シール材によって封止された複層ガラスであって、少なくとも一枚の耐熱防火性ガラス板と少なくとも一枚の非耐熱防火性ガラス板とを含んで構成された防火複層ガラスにおいて、
非加熱面側に配置された前記非耐熱防火性ガラス板のエッジ部に対してエッジ処理を施して前記非耐熱防火性ガラス板のエッジ強度を５０ＭＰａ以上とした防火複層ガラス。
【請求項２】
前記エッジ処理は、面取り処理である請求項１に記載の防火複層ガラス。
【請求項３】
前記面取りを行う面取用砥石は＃５００番以上である請求項２に記載の防火複層ガラス。
【請求項４】
前記エッジ処理は、エッジコーティング処理である請求項１に記載の防火複層ガラス。
【請求項５】
前記エッジコーティングのコーティング剤は接着剤である請求項４に記載の防火複層ガラス。
【請求項６】
前記エッジコーティングは機能性膜であって、
前記機能性膜は、熱反射膜、反射防止膜、光触媒又はＬｏｗ−Ｅ膜のいずれかである請求項４に記載の防火複層ガラス。
【発明の詳細な説明】
【技術分野】
【０００１】
本発明は、防火複層ガラスに関する。
【背景技術】
【０００２】
複層ガラスのうち、防火複層ガラスと称されるものは、防火複層ガラスを構成するガラス板の少なくとも一枚に網入りガラス、耐熱強化ガラス、低膨張強化ガラス、透明結晶化ガラス等の耐熱防火性ガラス板が使用されたものをいう。
【０００３】
また、一般的な複層ガラスは、対向する少なくとも二枚のガラス板を、スペーサを介して隔置し、これらの二枚のガラス板と対向するスペーサの各側面を一次シール材によって二枚のガラス板にそれぞれ接着し二枚のガラス板の間に中空層を形成し、一次シール材の外側を二次シール材によって封止することにより構成される。
【０００４】
この一次シール材は、複層ガラスの中空層の乾燥状態を保つ上で不可欠な構成部材であり、ガラス板との接着性が良好で、かつ透湿抵抗が高い有機系のブチル系シーリング材（ブチルゴム）が一般的に使用される。また、上述した防火複層ガラスにおいても、同様のブチル系シーリング材が一次シール材として使用されている。
【０００５】
このように防火複層ガラスは、少なくとも一枚が耐熱防火性ガラス板で、他は通常のガラス板からなり、これらのガラス板をスペーサで隔置することにより所定の空気層を設け、その周辺部をシール材で密封している。
【０００６】
ところで、火災時に、防火複層ガラスを構成するガラス板のうち、耐熱防火ガラス板が火災発生側（以下、加熱面側とする）で、通常のガラス板が火災発生側でない側（以下、非加熱面側とする）にある場合、非加熱面側のガラス板が高熱によって割れたり脱落したりすると、空気に晒されて、高温になった一次シール材から発生した可燃性ガスや一次シール材自身が燃焼する場合があり、非加熱面側に火災が生じるというおそれがあった。
【０００７】
そこで、特許文献１の防火複層ガラスは、一次シール材の内側に内面シール材層を形成し、内面シール材層によって耐火難燃性能を高めている。
【０００８】
また、特許文献２の防火複層ガラスは、難燃性テープの層からなる一次シール材と難燃性の二次シール材層との間に、防湿性シール材を介在させることによって耐火難燃性能を高めている。
【０００９】
さらに、特許文献３の防火複層ガラスは、複数枚のガラスをその間に空気層が得られるように隔置しその周辺部を密封するシール部分の空気層と接触する内周面の一部もしくは全部に熱膨張部材あるいは不燃材からなる防火被覆材を配置して、火災時にシール部分が加熱されたときシール材あるいはシール材から発生するガスが燃焼するのをこの防火被覆材によって防ぐようにしている。
【先行技術文献】
【特許文献】
【００１０】
【特許文献１】特開平７−２３７９４１号公報
【特許文献２】特開２００１−１２１５７号公報
【特許文献３】特開平８−６７５３６号公報
【発明の概要】
【発明が解決しようとする課題】
【００１１】
しかしながら、特許文献１、２、３の防火複層ガラスは、一次シール材、二次シール材の他にそれぞれ、内面シール材層や、防湿性シール材や、防火被覆材を備えなければならず部品点数が増えるとともに、製造が困難であるという問題があった。
【００１２】
また、これらの封着部分では、一般の複層ガラスと比較して封着部分が広くなることがあり、意匠性に問題を起こすこともあった。
【００１３】
また防火ガラスについては、火災時に炎が窓を破って出て行ったり侵入してきたりするまでの時間を稼ぎ、その間の消火活動で延焼を防ぐことを目的として防火関係法規が定められており、特に建築基準法施行令第１０９条の２には、防火設備に通常の火災による火熱が加えられた場合に、加熱開始後２０分間当該加熱面以外の面に火炎を出さないものであることが規定されている。
【００１４】
本発明は、このような事情に鑑みてなされたもので、従来の防湿性、製造の容易性、意匠性を維持しつつ、防火関係法規を満たす防火複層ガラスを提供することを目的とする。
【課題を解決するための手段】
【００１５】
前記目的を達成するために、本発明は、対向する少なくとも二枚のガラス板がスペーサを介して隔置されるとともに、二枚のガラス板と対向するスペーサの各側面が一次シール材によって二枚のガラス板にそれぞれ接着されて二枚のガラス板間に中空層が形成され、一次シール材の外側が二次シール材によって封止された複層ガラスであって、少なくとも一枚の耐熱防火性ガラス板と少なくとも一枚の非耐熱防火性ガラス板とを含んで構成された防火複層ガラスにおいて、非加熱面側に配置された前記非耐熱防火性ガラス板のエッジ部に対してエッジ処理を施して前記非耐熱防火性ガラス板の端部表面の強度（以下「エッジ強度」という）を５０ＭＰａ以上とした防火複層ガラスを提供する。なお、エッジ強度とは、ガラス板の端部の破壊時に端部表面に発生した引っ張り応力をいう。
【００１６】
これにより、防火複層ガラスの非耐熱防火性ガラス板のエッジ強度を高めたので、火災時に高温となっても割れ難くし、非耐熱防火性ガラス板が火炎に晒されても、割れるまでの時間が長くなる。その結果、非耐熱防火性ガラス板が割れた際に割れたガラスの隙間から一次シール材から発生した可燃性ガスが火災の発生側とは異なる他方側の空間へ流出するまでの時間が掛かり、防火性能を向上させることが可能となる。
【００１７】
また、前記エッジ処理は、所定寸法にガラス板を切断した後にガラス板切断端面の両端部を研磨加工する、いわゆる面取りであることが好ましい。
【００１８】
非耐熱防火性ガラス板に対して熱強化（物理強化）することなく面取りすることのみでエッジ強度を高め割れ難くしたので、低コストで防火性能を向上させた防火複層ガラスを生産することができる。
【００１９】
また、前記面取りを行う面取用砥石は、＃５００番以上（平均砥粒径４５μｍ以下）であることが好ましい。
【００２０】
このような細かい砥石を使用することで、エッジ強度を高めることができる。
【００２１】
また、前記エッジ処理は、エッジコーティング処理であることが好ましい。
【００２２】
また、前記エッジコーティングのコーティング剤は接着剤であることが好ましい。なお、ここでは接着剤とはガラスに接着能力のある材料のことをいう。
【００２３】
また、前記エッジコーティングは機能性膜であることが好ましい。
【００２４】
また、前記機能性膜は、熱反射膜、反射防止膜、光触媒又はＬｏｗ−Ｅ膜のいずれかであることが好ましい。
【００２５】
これにより、非耐熱防火性ガラス板に対して熱強化することなくコーティングによりエッジ強度を高めて割れ難くしたので、低コストで防火性能を向上させた防火複層ガラスを生産することができる。
【発明の効果】
【００２６】
以上説明したように、本発明によれば、防火複層ガラスの非耐熱防火性ガラス板のエッジ強度を高めたので、火災時に高温となっても割れ難く、防火関係法規の規格を満たすことが可能となる。また、従来の防湿性、製造の容易性、意匠性を維持しつつ、熱強化処理を行わないので低コストで生産することが可能となる。
【図面の簡単な説明】
【００２７】
【図１】本発明の一実施形態に係る防火複層ガラスの要部拡大断面図
【図２】図２（Ａ）は、非耐熱防火性ガラス板のエッジにエッジ処理を施していない防火複層ガラスを示す断面図であり、図２（Ｂ）は、前記非耐熱防火性ガラス板の底面を正面とした斜視図
【図３】非耐熱防火性ガラス板の底面のエッジを面取りした様子を示す斜視図
【図４】図４（Ａ）は、Ｃ面取り用の砥石を示す断面図、図４（Ｂ）は、Ｒ面取り用の砥石を示す断面図
【図５】非耐熱防火性ガラス板の底面のエッジにエッジコーティングを行った様子を示す斜視図
【発明を実施するための形態】
【００２８】
以下、添付図面を参照して、本発明に係る防火複層ガラスについて詳細に説明する。
【００２９】
図１は、本発明の一実施形態に係る防火複層ガラスの要部拡大断面図である。
【００３０】
図１の断面図に示す本実施の形態の防火複層ガラス１０は、対向する二枚のガラス板１２、１４がスペーサ１６を介して隔置されるとともに、二枚のガラス板１２、１４と対向するスペーサ１６の各側面１６Ａ、１６Ｂが一次シール材１８Ａ、１８Ｂによって二枚のガラス板１２、１４にそれぞれ接着されている。これにより、二枚のガラス板１２、１４間に中空層２０が形成される。また、一次シール材１８Ａ、１８Ｂの外側（中空層２０でない側、すなわち図１において、一次シール材１８Ａ、１８Ｂ及びスペーサ１６の下側）が二次シール材２２によって封止されている。
【００３１】
スペーサ１６としては、アルミニウムを主材質とする金属製のスペーサが用いられる場合が多いが、ステンレス材や硬質樹脂からなるものも使用される場合がある。スペーサ１６はその内部に中空部２４を有し、中空部２４には粒状ゼオライト等の乾燥剤２６が充填されている。スペーサ１６には、中空部２４を中空層２０に連通させる貫通孔２８が開口されており、この貫通孔２８を介して中空層２０の空気が乾燥される。
【００３２】
このように構成された防火複層ガラス１０は、一方のガラス板１２が耐熱防火性ガラス板である網入りガラス板であり、他方のガラス板１４は一般的なソーダライムガラスに代表される非耐熱防火性ガラス板である。なお、ガラス板１２として網入りガラスの他、耐熱強化ガラス、低膨張強化ガラス、透明結晶化ガラス等の別の耐熱防火性ガラス板を使用してもよい。
【００３３】
なお、本実施形態においては、この非耐熱防火性ガラス板である熱強化処理されていないガラス板１４のエッジに対してエッジ処理を施すことにより、エッジ強度を高めて、ガラス板１４を高温に対して割れ難くしたものである。また万一ガラス板１４が火災時の高熱によって割れたり脱落したりしても、エッジ強度を高めることで破損に到るまでの時間を遅らせることができるので、延焼を防ぐための消火活動に大きく寄与できる。
【００３４】
ところで火災時にガラス板１４が割れる原因としては、火災発生時に、ガラス板１４の端部に発生する引っ張り応力が挙げられる。この引っ張り応力は、サッシ枠中に嵌め込まれたガラス板１４の端部と炎に晒される面部との温度差等に起因する。
【００３５】
またガラス板１４を切断して製造したとき、エッジが切断されたままの状態だと切断の際に生じたクラックがエッジに残っていることがある。そして、ガラス板１４に対して引っ張り応力が働くと、このクラックに応力が集中し破壊が起きる。
【００３６】
図２（Ａ）に、ガラス板１４のエッジが切断されたままの状態にした防火複層ガラス１０を示す。また、図２（Ｂ）に、ガラス板１４の底面１４ａが正面を向くように配置して示す。
【００３７】
ガラス板１４のエッジを切りっぱなしにすると、図２（Ｂ）に示すように、ガラス板１４の底面１４ａのエッジ部３０には、ガラス板１４を切断した際に生じたクラック３２が残っている。
【００３８】
このとき、火災によりガラス板１４が加熱されると、ガラス板１４の面部がサッシ枠（図示せず）に嵌め込まれているエッジより高温となって膨張し、これにより引っ張り応力がエッジに働き、エッジ部３０のクラック３２を起点として、ここからガラス板１４が割れて行く。なお、図ではクラック３２を分かりやすく強調して書いてあるが、実際には目に見えない程度の大きさのクラックのことである。
【００３９】
そこで、ガラス板１４の火災による破損を防ぐには、ガラスエッジの許容応力であるエッジ強度を高めることが効果的である。
【００４０】
すなわち、本実施形態は、防火複層ガラスを構成する二枚のガラス板のうち耐熱防火性ガラス板でない方のガラス板１４をエッジ処理してエッジ強度を高め、火災時に高熱が加わっても割れ難くすることにより、一次シール材１８Ａ、１８Ｂから可燃性ガスが発生しても、このガスが外へ流出するのを抑え、炎を遮断することにより、防火複層ガラス１０の防火性能を向上させたものである。
【００４１】
本発明は、耐熱防火性ガラス板であるガラス板１２とともに防火複層ガラス１０を構成する、一般的なソーダライムガラスに代表される熱強化処理の施されていない非耐熱防火性ガラス板であるガラス板１４をエッジ処理してエッジ強度を高めたものである。エッジ処理としては、ここでは面取りとエッジコーティングの２種類が考えられている。
【００４２】
まず、エッジ部の面取りについて説明する。
【００４３】
図３に、図２（Ｂ）に示すガラス板１４の底面１４ａのエッジを面取りしてエッジ部３０のクラック３２を除去した様子を示す。
【００４４】
図３に示すように、ガラス板１４の底面１４ａのエッジに対して面取り（この図ではＣ面取り）を行い、エッジを斜めに研削して面取り部３４を形成する。
【００４５】
面取りすることによって、ガラス板１４のエッジ部３０のクラック３２（図２（Ｂ）参照）を除去する。これは、ガラスが割れる原因となるクラック３２を除去することが目的であり、単にガラス板１４のエッジ（特にエッジ部３０）を研削するだけでもよい。
【００４６】
また、面取りとしては、通常はＣ面取りが行われるが、クラック３２の大きさによっては、糸面取りでもよい。また面取りは、このようなＣ面取りに限らず、Ｒ面取りであってもよい。
【００４７】
いずれにせよ、ガラス板１４のエッジを面取りすることにより、火災時の破損の原因となるエッジ部３０のクラック３２を除去することでガラス板１４のエッジ強度を高め、火災発生時の高熱に対してもガラス板１４を割れ難くすることができる。
【００４８】
図４に、面取り装置の面取用砥石の例を示す。図４（Ａ）は、Ｃ面取りを行う場合であり、面取用砥石３６は、研削面３６ａの断面が直交する２直線で構成されている。面取用砥石３６は図示を省略した回転軸の回りを砥石回転装置のスピンドルモータにより回転する。
【００４９】
ガラス板１４の底面１４ａの中心は、面取用砥石３６の研削面３６ａの中心と一致するように配置される。そしてガラス板１４と面取用砥石３６との一方が相対的に接近するように移動し、ガラス板１４の底面１４ａのエッジが面取用砥石３６の研削面３６ａに接触する。すると研削面３６ａによってガラス板１４の底面１４ａのエッジが研削され、面取りが行われる。
【００５０】
また面取用砥石３６によってガラス板１４のエッジが研削されるとき、図示を省略した散水管から、ガラス板１４のエッジと面取用砥石３６の研削面３６ａとが接触する位置に研削液が散水される。
【００５１】
図４（Ｂ）に、Ｒ面取りを行う場合を示す。面取用砥石３８は、研削面３８ａの断面が所定の曲率半径の円弧状に形成されている。この場合も、上述したＣ面取りの場合と同様に、面取用砥石３８は図示を省略した回転軸の回りを砥石回転装置のスピンドルモータにより回転する。
【００５２】
ガラス板１４の底面１４ａの中心は、面取用砥石３８の研削面３８ａの中心と一致するように配置される。そしてガラス板１４と面取用砥石３８との一方が相対的に接近するように移動し、ガラス板１４の底面１４ａのエッジが面取用砥石３８の研削面３８ａに接触して、研削面３８ａによってガラス板１４の底面１４ａのエッジが研削され、面取りが行われる。
【００５３】
また面取用砥石３８によってガラス板１４のエッジが研削されるとき、図示を省略した散水管から、ガラス板１４のエッジと面取用砥石３８の研削面３８ａとが接触する位置に研削液が散水される。
【００５４】
また、上記面取りに用いる（Ｃ面取りの）面取用砥石３６あるいは（Ｒ面取りの）面取用砥石３８は＃５００番以上（平均砥粒径４５μｍ以下）であることが好ましい。
【００５５】
以上のようにしてガラス板１４のエッジを面取りすることによりエッジ部３０のクラック３２を除去して、ガラス板１４のエッジ強度を５０ＭＰａ以上に高めることができる。
【００５６】
このエッジ強度５０ＭＰａ以上というのは、火災高温となっても、この非耐熱防火性ガラス板であるガラス板１４が、この高温によって生じる引っ張り応力に抗して所定時間割れずに耐えることができ、あるいは万一所定時間内に割れたり脱落したりしても、破損に至るまでの時間を遅らせることができ、防火関係法規（例えば、建築基準法施行令第１０９条の２等）の規格を満たすことができるようにしたものである。
【００５７】
これにより、ガラス板１４が火災時に高温に熱せられても所定時間割れ難いエッジ強度を確保することが可能となった。
【００５８】
従って、本実施形態によれば、耐熱防火性ガラス板でない方のガラス板１４が火災時の高熱に耐えることができ、割れ難いので、非加熱側に炎が出るのを防止することが可能となる。
【００５９】
また、このガラス板１４は、熱強化処理していないので、ガラス面の歪みがなく、ガラス板１４に映った反射映像が優れている。さらに、ガラス板１４は、熱強化処理していないため、比較的安価であり、全体として生産コストを抑制することが可能となる。
【００６０】
なお、このガラス板１４としては、Ｌｏｗ−Ｅ（Low-emissivity)ガラス（金属及びその酸化物で構成された低放射率の薄膜（熱線遮蔽積層体（Ｌｏｗ−Ｅ膜ともいう））を表面にコーティングしたガラス、熱線遮断ガラス）などの表面処理が施されたガラスを使用してもよい。ガラス板１４としてＬｏｗ−Ｅガラスを用いて、これのエッジ部を面取りした場合には、より割れ難くなるのでより有効である。また、ガラス板１４として、Ｌｏｗ−Ｅガラスだけでなく、その他の表面処理を施したガラスを用いてもよい。
【００６１】
次に、その他のエッジ処理の具体例としてエッジコーティングについて説明する。
【００６２】
図５に、ガラス板１４の底面１４ａのエッジ部３０にエッジコーティングを行った様子を示す。図５は、図２（Ｂ）と同様にガラス板１４の底面１４ａのエッジ部３０に生じたクラック３２を示している。
【００６３】
このとき、クラック３２を含むエッジ部３０に対して、クラック３２を埋めるようにコーティング部４０を設ける。すなわち、エッジ部３０にコーティング部４０を設けることでクラック３２を塞ぎ、エッジ強度を高め、火災時の高温に対してもガラス板１４が割れないようにするものである。なお、クラック３２を埋める場合、クラックが形成する空間全体を埋めなくても、クラックの表面をコーティングしても効果は発現できる。
【００６４】
コーティング部４０としては、例えば、エポキシ等の接着剤が例示される。また、コーティング部４０を二次シール材と共用するようにしてもよい。あるいは、コーティング部４０として、コーティング用のシリコーン樹脂を用いることもできる。
【００６５】
またさらに、ガラス板１４の表面に対して、熱反射膜、反射防止膜や光触媒あるいはＬｏｗ−Ｅ膜等の機能性の膜をコーティングする際、その膜でエッジ部３０も覆うように塗り広げることでその機能性膜でエッジコーティングするようにしてもよい。
【００６６】
なお、コーティング部４０は、図５に示すように、少なくともクラック３２が存在する部分に対してのみ行うことで充分なエッジ強度が得られるが、エッジ全体に対して行ってもよい。また、コーティング部４０を施す前にガラス板１４に対して面取り（例えば、糸面取り）を行い、その後コーティング部４０を設けるようにしてもよい。
【００６７】
このようなエッジコーティングによって得られるエッジ強度としては、前述した面取りの場合と同様に、５０ＭＰａ以上であることが好ましい。
【００６８】
エッジ処理として、このようなエッジコーティングを施す場合も、ガラス板１４は、熱強化していないガラスであるので低コストで生産することができる。
【００６９】
以上説明したように、面取り及びエッジコーティングというエッジ処理をガラス板１４のエッジに施すことにより、エッジ強度を高めることができ（具体的には、エッジ強度５０ＭＰａ以上）、火災による高温に対しても耐熱防火性ガラス板でない方のガラス板１４が割れ難くなり、防火性能を向上させることが可能となる。
【００７０】
以上、本発明に係る防火複層ガラスについて詳細に説明したが、本発明は、以上の例には限定されず、本発明の要旨を逸脱しない範囲において、各種の改良や変形を行ってもよいのはもちろんである。
【００７１】
［実施例］
以下本発明のさらに具体的な実施例について説明する。
【００７２】
［実施例１］
呼称厚８ｍｍのフロートガラスに対し、＃５００番（平均砥粒径４５μｍ）のカップ形砥石を利用してガラス板の切断端面の両端部（稜部）のみ研磨仕上げし、強度評価のために加工辺を長辺とした長さ１０００ｍｍ、高さ１００ｍｍのガラスを６０枚用意し、加工辺の中央３００ｍｍ部分に均一な引っ張り応力を載荷できる荷重スパン３００ｍｍ、支持スパン９００ｍｍの４点曲げ試験を行った。その結果、平均破壊応力が６７．８ＭＰａ、破壊応力の３σn-1下限値が５０．５ＭＰａであった。
【００７３】
［比較例１］
ガラスエッジに研磨及び研削を施していない切り放しのフロートガラス（呼称厚８ｍｍ）に対し、同様に４点曲げ試験を行った結果、平均破壊応力は４９．７ＭＰａ、破壊応力の３σn-1下限値は４１．９ＭＰａであった。
【００７４】
［実施例２］
ユニットフレームに防火複層ガラスを組み付けた試験体を、鉄及び耐火材からなる枠体で保持し、国土交通大臣に認可を受けた性能評価機関が定める「防耐火性能試験・評価業務方法書」に規定される「遮炎・準遮炎性能試験・評価方法」に準拠した防火試験（加熱試験）を実施した。加熱面は、耐熱強化ガラス側とした。
【００７５】
下記の表１に試験体である実施例品と比較例品の防火複層ガラスの仕様を示す。
【００７６】
また、合格の判断は、ＩＳＯ８３４による加熱曲線で２０分間加熱し、非加熱面へ１０秒を超えて継続する火炎の噴出がないこと、非加熱面側で１０秒を超えて継続する発炎がないこと、火炎が通る亀裂等の損傷及び隙間を生じないことである。
【００７７】
【表１】
0005794143.tif 000002
【００７８】
上記試験結果が示すように、比較例品はＬｏｗ−Ｅガラスが加熱途中で破損・脱落して非加熱面側で発炎し不合格であったのに対し、実施例品は試験の最後までＬｏｗ−Ｅガラスが破損せず試験は合格であった。
【符号の説明】
【００７９】
１０…防火複層ガラス、１２…ガラス板（耐熱防火性ガラス）、１４…ガラス板（非耐熱防火性ガラス）、１４ａ…ガラス板１４の底面、１６…スペーサ、１８Ａ、１８Ｂ…一次シール材、２０…中空層、２２…二次シール材、２４…中空部、２６…乾燥剤、２８…貫通孔、３０…エッジ部、３２…クラック、３４…面取り部、３６…面取用砥石、３６ａ…研削面、３８…（Ｒ面取り用）面取用砥石、３８ａ…（Ｒ面取り用）研削面、４０…コーティング部
【図１】
0005794143.tif 000003
【図２】
0005794143.tif 000004
【図３】
0005794143.tif 000005
【図４】
0005794143.tif 000006
【図５】
0005794143.tif 000007